Brevet FR3046699A1 (20170714)
REVENDICATIONS1. Accumulateur lithium ion comprenant successivement : - un premier collecteur de courant ; - une électrode négative en contact avec le premier collecteur de courant ; - un séparateur d'électrodes comprenant un électrolyte, en contact avec l'électrode négative ; - une électrode positive en contact avec le séparateur d'électrodes ; - un deuxième collecteur de courant en contact avec l'électrode positive ; caractérisé en ce que le deuxième collecteur de courant est en aluminium greffé de manière covalente avec au moins un groupement aromatique phényle C6(Ri)5, formule dans laquelle : Ri désigne R1, R2, R3, R4 et R5 qui sont indépendamment l'un de l'autre choisis dans le groupe comprenant : - C(=0)0-Y+; 803-Y+ ; CH2-803-Y+ ; NR3+X- ; OH ; PO3H-Y+ ; ^ H ; F ; CnF2n+1 CnH2n+1 ^ NO2 ; -O-CH2-O- ; les groupements imidazoles ; et les dérivés de groupements imidazoles ; avec Y = H, Na, K, Li, NR'4 ; X= F, Cl, Br, I ; n étant un nombre entier compris entre 1 et 10 ; R = ; R' = H, C.,H2m-p1 et leurs mélanges, m étant un nombre entier compris entre 1 et 10 ; au moins deux groupements Ri étant différent de H.\n<CLM>\1\tAccumulateur lithium ion selon la revendication 1, caractérisé en ce que le deuxième collecteur de courant se présente sous la forme d'un feuillet d'aluminium ayant une épaisseur comprise entre 2 et 100 micromètres.\n<CLM>\1\tAccumulateur lithium ion selon la revendication 1 ou 2, caractérisé en ce que Ri= R3 = R5 = H et R2 = R4 = CF3.\n<CLM>\1\tAccumulateur lithium ion selon l'une des revendications 1 à 3, caractérisé en ce que le groupement aromatique phényle C6(R,)5 représente 0.1 à 10 % en poids, par rapport au poids du deuxième collecteur de courant. 3046699 9\n<CLM>\1\t10\n<CLM>\1\t15 20\n<CLM>\1\t25\n<CLM>\1\t30\n<CLM>\1\t35\n<CLM>\1\tAccumulateur lithium ion selon l'une des revendications 1 à 4, caractérisé en ce que l'électrolyte comprend au moins un sel de lithium choisi dans le groupe comprenant le bis(trifluorométhane)sulfonimide de lithium ; l'hexafluorophosphate de lithium ; le tétrafluoroborate de lithium ; le 5 bis(fluorosulfonyl)imide de lithium le de lithium ; perchlorate ; l'hexafluoroarsenate de lithium ; et le 4,5-dicyano-2-(trifluoromethyl)imidazole de lithium. Accumulateur lithium ion selon l'une des revendications 1 à 5, caractérisé en ce que l'électrolyte comprend au moins un solvant organique choisi dans le groupe comprenant le carbonate d'éthylène ; le carbonate de propylène ; le carbonate de diethyle ; le carbonate de dimethyle et leurs mélanges. Accumulateur lithium ion selon l'une des revendications 1 à 6, caractérisé : en ce que l'électrode positive comprend un matériau actif choisi dans le groupe comprenant les oxydes de métaux de transition LiMO2 ou LiMO4 ; et les phosphates de métaux de transition LiMPO4 ; M étant un métal ou un mélange de métaux de transition incluant Ni, Mn, Co, Al, Fe, Ti, et V ; et en ce que l'électrode négative comprend un matériau actif choisi dans le groupe comprenant le graphite ; le carbone dur ; le Li4Ti5O12 ; et le silicium. Accumulateur lithium ion selon l'une des revendications 1 à 7, caractérisé en ce que l'électrode positive comprend, en poids, les proportions suivantes de liant/additif électroniquement conducteur/matériau actif : 2/2/96 à 10/10/80. Accumulateur lithium ion selon l'une des revendications 1 à 8, caractérisé en ce que l'électrode négative comprend, en poids, les proportions suivantes de liant/additif électroniquement conducteur/matériau actif : 2/2/96 à 10/10/80. Accumulateur lithium ion selon l'une des revendications 1 à 9, caractérisé en ce que le deuxième collecteur de courant est greffé par réduction d'un sel de diazonium de formule +1\12-C6(14.